(57)【要約】      （修正有）【課題】高い電子移動度を示す電子輸送材を提供する。【解決手段】一般式（１）中、Ｘ１は2006086284.tif 000011置換４−（フェニルエチニル）フェニル基を示し、Ｘ２置換フェニル基を示す。これで表される１，３，５−トリアジン誘導体からなる電子輸送材を薄膜とし、有機電界発光素子などに用いる。【選択図】なし【特許請求の範囲】
【請求項１】
一般式（１）
【化１】
2006086284.tif 000008
［式中、Ｘ１は一般式（２）
【化２】
2006086284.tif 000009
［式中、Ｒ１，Ｒ２，Ｒ３，Ｒ４，Ｒ５は同一または相異なって水素原子、フェニル基、ぺルフルオロフェニル基、ぺルクロロフェニル基、炭素数１〜８の置換していてもよいアルキル基、炭素数７〜１０の置換していてもよいアルキルフェニル基、炭素数１〜４の置換していてもよいアルコキシ基、炭素数１〜４のアルキルチオ基、炭素数３〜１２の置換していてもよいトリアルキルシリル基またはフッ素原子を示し、Ｒ６，Ｒ７，Ｒ８，Ｒ９は同一または相異なって水素原子、メチル基、トリフルオロメチル基、メトキシ基、メチルチオ基またはフッ素原子を示す。］で表される置換４−（フェニルエチニル）フェニル基を示し、Ｘ２は一般式（３）
【化３】
2006086284.tif 000010
［式中、Ｒ１０，Ｒ１１，Ｒ１２，Ｒ１３，Ｒ１４は同一または相異なって水素原子、フェニル基、ぺルフルオロフェニル基、ぺルクロロフェニル基、炭素数１〜８の置換していてもよいアルキル基、炭素数７〜１０の置換していてもよいアルキルフェニル基、炭素数１〜４の置換していてもよいアルコキシ基、炭素数１〜４のアルキルチオ基、炭素数３〜１２の置換していてもよいトリアルキルシリル基またはフッ素原子を示す。］で表される置換フェニル基を示し、ｎおよびｍはｎ＋ｍ＝３を満たし、かつｎは１または２を示す。］で表される１，３，５−トリアジン誘導体からなることを特徴とする電子輸送材。
【請求項２】
請求項１に記載の電子輸送材において、薄膜であることを特徴とする電子輸送材。
【発明の詳細な説明】
【技術分野】
【０００１】
本発明は、１，３，５−トリアジン誘導体からなる電子輸送材に関するものである。
【背景技術】
【０００２】
電子輸送性を有する有機薄膜は、有機電界発光素子の電子輸送層およびそのドーパントや光導電体光センサ、有機ＴＦＴ、コンデンサなど種々の有機半導体素子の材料として用いることができる。しかしながら、電子輸送機能をもつ有機化合物は元来数が少なく、また電子移動度も低いため実用化には問題があった。例えば、有機電界発光素子用の電子輸送材としては、ヒドロキシキノリンアルミニウム錯体（Ａｌｑ）が最も広く用いられているが、その電子移動度は１０−５ｃｍ２／Ｖ・ｓ程度で、汎用の正孔輸送材の正孔移動度（１０−４〜１０−３ｃｍ２／Ｖ・ｓ）と比べて一桁以上小さい（例えば特許文献１参照）。
【０００３】
【特許文献１】特開２００２−１５８９０１号公報
【発明の開示】
【発明が解決しようとする課題】
【０００４】
本発明は、高い電子移動度を示す電子輸送材を提供することを目的とする。
【課題を解決するための手段】
【０００５】
本発明者らは、先の課題を解決すべく鋭意検討を重ねた結果、１，３，５−トリアジン誘導体からなる薄膜が高い電子輸送性を示すことを見出し、本発明を完成するに至った。すなわち本発明は、一般式（１）
【０００６】
【化１】
2006086284.tif 000002
［式中、Ｘ１は一般式（２）
【０００７】
【化２】
2006086284.tif 000003
［式中、Ｒ１，Ｒ２，Ｒ３，Ｒ４，Ｒ５は同一または相異なって水素原子、フェニル基、ぺルフルオロフェニル基、ぺルクロロフェニル基、炭素数１〜８の置換していてもよいアルキル基、炭素数７〜１０の置換していてもよいアルキルフェニル基、炭素数１〜４の置換していてもよいアルコキシ基、炭素数１〜４のアルキルチオ基、炭素数３〜１２の置換していてもよいトリアルキルシリル基またはフッ素原子を示し、Ｒ６，Ｒ７，Ｒ８，Ｒ９は同一または相異なって水素原子、メチル基、トリフルオロメチル基、メトキシ基、メチルチオ基またはフッ素原子を示す。］で表される置換４−（フェニルエチニル）フェニル基を示し、Ｘ２は一般式（３）
【０００８】
【化３】
2006086284.tif 000004
［式中、Ｒ１０，Ｒ１１，Ｒ１２，Ｒ１３，Ｒ１４は同一または相異なって水素原子、フェニル基、ぺルフルオロフェニル基、ぺルクロロフェニル基、炭素数１〜８の置換していてもよいアルキル基、炭素数７〜１０の置換していてもよいアルキルフェニル基、炭素数１〜４の置換していてもよいアルコキシ基、炭素数１〜４のアルキルチオ基、炭素数３〜１２の置換していてもよいトリアルキルシリル基またはフッ素原子を示す。］で表される置換フェニル基を示し、ｎおよびｍはｎ＋ｍ＝３を満たし、かつｎは１または２を示す。］で表される１，３，５−トリアジン誘導体からなることを特徴とする電子輸送材に関するものである。以下に本発明をさらに詳細に説明する。
【０００９】
本発明において、炭素数１〜８のアルキル基は、直鎖状、分岐状または環状のいずれでもよく、例えば、メチル基、エチル基、プロピル基、イソプロピル基、シクロプロピル基、ブチル基、イソブチル基、ｓｅｃ−ブチル基、ｔｅｒｔ−ブチル基、シクロブチル基、シクロプロピルメチル基、ペンチル基、１，１−ジメチルプロピル基、１，２−ジメチルプロピル基、ネオペンチル基、１−メチルブチル基、２−メチルブチル基、イソペンチル基、シクロブチルメチル基、２−シクロプルピルエチル基、シクロペンチル基、ヘキシル基、１−メチルペンチル基、２−メチルペンチル基、３−メチルペンチル基、イソヘキシル基、１，１−ジメチルブチル基、２，２−ジメチルブチル基、１，３−ジメチルブチル基、２，３−ジメチルブチル基、３，３−ジメチルブチル基、１−エチルブチル基、２−エチルブチル基、１，１，２−トリメチルプロピル基、１，２，２−トリメチルプロピル基、１−エチル−１−メチルプロピル基、１−エチル−２−メチルプロピル基、シクロヘキシル基などがあげられる。
【００１０】
また、へプチル基、イソヘプチル基、１−メチル−１−シクロプロピルプロピル基、２，２−ジメチルペンチル基、１−エチル−２，２−ジメチルプロピル基、１−エチル−１，２−ジメチルプロピル基、１，１，３−トリメチルブチル基、１，３，３−トリメチルブチル基、１−エチルシクロペンチル基、２−エチル−１−メチルブチル基、２，２−ジエチルプロピル基、２−エチルペンチル基、１，２−ジメチルペンチル基、１，４−ジメチルペンチル基、２，２−ジメチルペンチル基、１−プロピルブチル基、シクロヘプチル基、１−エチル−１−メチルブチル基、１−エチル−２−メチルブチル基、１−エチル−３−メチルブチル基、１，１−ジメチルペンチル基、１−メチルヘキシル基、２−メチルヘキシル基、３−メチルヘキシル基、４−メチルヘキシル基、１−メチルシクロヘキシル基、２−メチルシクロヘキシル基、３−メチルシクロヘキシル基、４−メチルシクロヘキシル基、オクチル基、シクロオクチル基、１−メチルヘプチル基、２−メチルヘプチル基、３−メチルヘプチル基、１，２−ジメチル−１−シクロプロピルプロピル基などがあげられる。
【００１１】
また、１−プロピルシクロペンチル基、２，２，４−トリメチルペンチル基、２，４，４−トリメチルペンチル基、１−メチルシクロヘプチル基、１，１−ジメチルヘキシル基、１，２−ジメチルヘキシル基、１−エチル−１−メチルペンチル基、１−プロピル−２−メチルブチル基、１−プロピル−１−メチルブチル基、１−エチル−３−メチルペンチル基、１，５−ジメチルヘキシル基、１−エチルヘキシル基、１，１，２−トリメチルペンチル基、１，１，４−トリメチルペンチル基、１−エチル−１，２−ジメチルブチル基、１−エチル−１，３−ジメチルブチル基、１，２，３−トリメチルペンチル基、２−エチルヘキシル基、１−エチルヘキシル基、１，２−ジエチルブチル基、４−エチルシクロヘキシル基、２，５−ジメチルシクロヘキシル基、２，６−ジメチルシクロヘキシル基、３，３−ジメチルシクロヘキシル基、３，５−ジメチルシクロヘキシル基、２，３−ジメチルシクロヘキシル基、２，４−ジメチルシクロヘキシル基などが挙げられる。
【００１２】
また、これらのアルキル基はフッ素原子や塩素原子で１個以上置換されていてもよく、例えば、フルオロメチル基、ジフルオロメチル基、トリフルオロメチル基、２−フルオロエチル基、２−クロロエチル基、２，２−ジクロロエチル基、２，２，２−トリフルオロエチル基、２，２，２−トリクロロエチル基、３−クロロプロピル基、２，２，３，３−テトラフルオロプロピル基、２，２，３，３，３−ペンタフルオロプロピル基、１−（トリフルオロメチル）プロピル基、２−フルオロ−１−（フルオロメチル）エチル基、２，２，２−トリフルオロ−１−メチルエチル基、２，２，２−トリクロロ−１−（トリクロロメチル）エチル基、２，３−ジクロロプロピル基、２−クロロ−１−（クロロメチル）エチル基、２，２，３，３，４，４，４−ヘプタフルオロブチル基、２，２，３，４，４，４−ヘキサフルオロブチル基、２−クロロ−１−メチルプロピル基、４−クロロブチル基、２，２，３，３−テトラフルオロ−１，１−ジメチルプロピル基、２，２，３，３，３−ペンタフルオロ−１−（トリフルオロメチル）−１−メチルプロピル基などがあげられる。
【００１３】
また、２，２，３，３−テトラフルオロ−１，１−ジメチルプロピル基、１−（クロロジフルオロメチル）ブチル基、４−クロロ−１−メチルブチル基、２，２，３，３，４，４，５，５−オクタフルオロペンチル基、４，４，５，５，５−ペンタフルオロペンチル基、４，４，５，５，６，６，７，７，７−ノナフルオロヘプチル基、４，４，４−トリフルオロブチル基、６−クロロヘキシル基、２−クロロシクロヘキシル基、５−クロロ−１−メチルペンチル基、２，２，３，３，４，４，５，５−オクタフルオロ−１，１−ジメチルヘキシル基、３，３，４，４，５，５，６，６，６−ノナフルオロヘキシル基、１−トリフルオロメチルシクロヘキシル基、４−トリフルオロメチルシクロヘキシル基、８−クロロオクチル基、２，２，３，３，４，４，５，５，６，６，７，７−ドデカフルオロ−１−メチルヘプチル基、１−（フルオロメチル）ヘプチル基、３，３，４，４，５，５，６，６，７，７，８，８，８−トリデカフルオロオクチル基、１−（トリフルオロメチル）ヘプチル基などが挙げられる。
【００１４】
また、炭素数７〜１０のアルキルフェニル基は、例えば、２−メチルフェニル基、３−メチルフェニル基、４−メチルフェニル基、３，５−ジメチルフェニル基、２，４，６−トリメチルフェニル基、２−エチルフェニル基、３−エチルフェニル基、４−エチルフェニル基、２−プロピルフェニル基、３−プロピルフェニル基、４−プロピルフェニル基、２−イソプロピルフェニル基、３−イソプロピルフェニル基、４−イソプロピルフェニル基、２−ブチルフェニル基、３−ブチルフェニル基、４−ブチルフェニル基、２−イソブチルフェニル基、３−イソブチルフェニル基、４−イソブチルフェニル基、２−ｓｅｃ−ブチルフェニル基、３−ｓｅｃ−ブチルフェニル基、４−ｓｅｃ−ブチルフェニル基、２−ｔｅｒｔ−ブチルフェニル基、３−ｔｅｒｔ−ブチルフェニル基、４−ｔｅｒｔ−ブチルフェニル基などが挙げられる。
【００１５】
また、これらのアルキルフェニル基のアルキル基はフッ素原子や塩素原子で１個以上置換されていてもよく、２−（トリフルオロメチル）フェニル基、３−（トリフルオロメチル）フェニル基、４−（トリフルオロメチル）フェニル基、３，５−ビス（トリフルオロメチル）フェニル基、２，４，６−トリス（トリフルオロメチル）フェニル基、２−（トリクロロメチル）フェニル基、３−（トリクロロメチル）フェニル基、４−（トリクロロメチル）フェニル基、３，５−ビス（トリクロロメチル）フェニル基、２，４，６−トリス（トリクロロメチル）フェニル基、２−（２−フルオロエチル）フェニル基、３−（２−フルオロエチル）フェニル基、４−（２−フルオロエチル）フェニル基、２−（２−クロロエチル）フェニル基、３−（２−クロロエチル）フェニル基、４−（２−クロロエチル）フェニル基、２−（２，２−ジクロロエチル）フェニル基などがあげられる。
【００１６】
また、３−（２，２−ジクロロエチル）フェニル基、４−（２，２−ジクロロエチル）フェニル基、２−（２，２，２−トリフルオロエチル）フェニル基、３−（２，２，２−トリフルオロエチル）フェニル基、４−（２，２，２−トリフルオロエチル）フェニル基、２−（２，２，２−トリクロロエチル）フェニル基、３−（２，２，２−トリクロロエチル）フェニル基、４−（２，２，２−トリクロロエチル）フェニル基、２−（３−クロロプロピル）フェニル基、３−（３−クロロプロピル）フェニル基、４−（３−クロロプロピル）フェニル基、２−（２，２，３，３−テトラフルオロプロピル）フェニル基、３−（２，２，３，３−テトラフルオロプロピル）フェニル基、４−（２，２，３，３−テトラフルオロプロピル）フェニル基、２−（２，２，３，３，３−ペンタフルオロプロピル）フェニル基、３−（２，２，３，３，３−ペンタフルオロプロピル）フェニル基、４−（２，２，３，３，３−ペンタフルオロプロピル）フェニル基などがあげられる。
【００１７】
また、２−［１−（トリフルオロメチル）プロピル］フェニル基、３−［１−（トリフルオロメチル）プロピル］フェニル基、４−［１−（トリフルオロメチル）プロピル］フェニル基、２−［２−フルオロ−１−（フルオロメチル）エチル］フェニル基、３−［２−フルオロ−１−（フルオロメチル）エチル］フェニル基、４−［２−フルオロ−１−（フルオロメチル）エチル］フェニル基、２−（２，２，２−トリフルオロ−１−メチルエチル）フェニル基、３−（２，２，２−トリフルオロ−１−メチルエチル）フェニル基、４−（２，２，２−トリフルオロ−１−メチルエチル）フェニル基、２−［２，２，２−トリクロロ−１−（トリクロロメチル）エチル］フェニル基、３−［２，２，２−トリクロロ−１−（トリクロロメチル）エチル］フェニル基、４−［２，２，２−トリクロロ−１−（トリクロロメチル）エチル］フェニル基、２−（２，３−ジクロロプロピル）フェニル基、３−（２，３−ジクロロプロピル）フェニル基、４−（２，３−ジクロロプロピル）フェニル基などがあげられる。
【００１８】
また、２−［２−クロロ−１−（クロロメチル）エチル］フェニル基、３−［２−クロロ−１−（クロロメチル）エチル］フェニル基、４−［２−クロロ−１−（クロロメチル）エチル］フェニル基、２−（２，２，３，３，４，４，４−ヘプタフルオロブチル）フェニル基、３−（２，２，３，３，４，４，４−ヘプタフルオロブチル）フェニル基、４−（２，２，３，３，４，４，４−ヘプタフルオロブチル）フェニル基、２−（２，２，３，４，４，４−ヘキサフルオロブチル）フェニル基、３−（２，２，３，４，４，４−ヘキサフルオロブチル）フェニル基、４−（２，２，３，４，４，４−ヘキサフルオロブチル）フェニル基、２−（２−クロロ−１−メチルプロピル）フェニル基、３−（２−クロロ−１−メチルプロピル）フェニル基、４−（２−クロロ−１−メチルプロピル）フェニル基、２−（４−クロロブチル）フェニル基、２−（４−クロロブチル）フェニル基、２−（４−クロロブチル）フェニル基などが挙げられる。
【００１９】
また、炭素数１〜４のアルコキシ基は、直鎖状、分岐状または環状のいずれでもよく、例えば、メトキシ基、エトキシ基、プロポキシ基、イソプロピルオキシ基、シクロプロポキシ基、ブトキシ基、イソブチルオキシ基、ｓｅｃ−ブチルオキシ基、ｔｅｒｔ−ブチルオキシ基、シクロブトキシ基、シクロプロピルメトキシ基が挙げられる。また、これらのアルコキシ基はフッ素原子や塩素原子で１個以上置換されていてもよく、例えば、２−フルオロエトキシ基、２−クロロエトキシ基、２，２−ジクロロエトキシ基、２，２，２−トリフルオロエトキシ基、２，２，２−トリクロロエトキシ基、３−クロロプロポキシ基、２，２，３，３−テトラフルオロプロポキシ基、２，２，３，３，３−ペンタフルオロプロポキシ基、１−（トリフルオロメチル）プロポキシ基、２−フルオロ−１−（フルオロメチル）エトキシ基、２，２，２−トリフルオロ−１−メチルエトキシ基、２，２，２−トリクロロ−１−（トリクロロメチル）エトキシ基、２，３−ジクロロプロポキシ基、２−クロロ−１−（クロロメチル）エトキシ基、２，２，３，３，４，４，４−ヘプタフルオロブトキシ基、２，２，３，４，４，４−ヘキサフルオロブトキシ基、２−クロロ−１−メチルプロポキシ基、４−クロロブトキシ基などが挙げられる。
【００２０】
また、炭素数１〜４のアルキルチオ基は、直鎖状、分岐状または環状のいずれでもよく、例えば、メチルチオ基、エチルチオ基、プロピルチオ基、イソプロピルチオ基、ブチルチオ基、イソブチルチオ基、ｓｅｃ−ブチルチオ基、ｔｅｒｔ−ブチルチオ基、シクロプロピルチオ基、シクロブチルチオ基およびシクロプロピルメチルチオ基などが挙げられる。
【００２１】
また、炭素数３〜１２のトリアルキルシリル基は、直鎖状または分岐状のいずれでもよく、例えば、トリメチルシリル基、トリエチルシリル基、トリプロピルシリル基、トリイソプロピルシリル基、トリブチルシリル基、トリイソブチルシリル基、ブチルジメチルシリル基、ｔｅｒｔ−ブチルジメチルシリル基、エチルジメチルシリル基、ジメチルプロピルシリル基、ジメチルイソプロピルシリル基などが挙げられる。また、これらのアルキルシリル基のアルキル基はフッ素原子や塩素原子で置換されていてもよく、例えば、クロロメチルジメチルシリル基、ジメチル−３−クロロプロピルシリル基などが挙げられる。
【００２２】
一般式（２）に示されるＲ１は、フェニル基、ぺルフルオロフェニル基、ぺルクロロフェニル基、上記のアルキル基、上記のアルキルフェニル基、上記のアルコキシ基、上記のアルキルチオ基、上記のトリアルキルシリル基、水素原子またはフッ素原子のいずれでもよいが、中でもフェニル基、ぺルフルオロフェニル基、メチル基、トリフルオロメチル基、トリクロロメチル基、エチル基、２，２，２−トリフルオロエチル基、ぺルフルオロエチル基、プロピル基、イソプロピル基、ブチル基、イソブチル基、ｓｅｃ−ブチル基、ｔｅｒｔ−ブチル基、シクロブチル基、４−メチルフェニル基、３，５−ジメチルフェニル基、２，４，６−トリメチルフェニル基、４−（トリフルオロメチル）フェニル基、３，５−ビス（トリフルオロメチル）フェニル基、２，４，６−トリス（トリフルオロメチル）フェニル基、メトキシ基、エトキシ基、２，２，２−トリフルオロエトキシ基、メチルチオ基、エチルチオ基、２，２，２−トリフルオロエチル基、トリメチルシリル基、トリイソプロピルシリル基、水素原子、フッ素原子が収率が良い点で望ましく、フェニル基、メチル基、ブチル基、ｔｅｒｔ−ブチル基、トリイソプロピルシリル基、水素原子、フッ素原子がさらに望ましい。
【００２３】
一般式（２）に示されるＲ２，Ｒ３，Ｒ４，Ｒ５は、フェニル基、ぺルフルオロフェニル基、ぺルクロロフェニル基、上記のアルキル基、上記のアルキルフェニル基、上記のアルコキシ基、上記のアルキルチオ基、上記のトリアルキルシリル基、水素原子またはフッ素原子のいずれでもよいが、中でもメチル基、水素原子、フッ素原子が収率が良い点で望ましく、水素原子、フッ素原子がさらに望ましい。
【００２４】
一般式（２）に示されるＲ６，Ｒ７，Ｒ８，Ｒ９は、メチル基、トリフルオロメチル基、メトキシ基、メチルチオ基、水素原子またはフッ素原子のいずれでもよいが、中でもメチル基、メトキシ基、水素原子、フッ素原子が収率が良い点で望ましく、水素原子、フッ素原子がさらに望ましい。
【００２５】
一般式（３）に示されるＲ１０，Ｒ１１は、フェニル基、ぺルフルオロフェニル基、ぺルクロロフェニル基、上記のアルキル基、上記のアルキルフェニル基、上記のアルコキシ基、上記のアルキルチオ基、上記のトリアルキルシリル基、水素原子またはフッ素原子のいずれでもよいが、中でもフェニル基、メチル基、トリフルオロメチル基、トリクロロメチル基、エチル基、２，２，２−トリフルオロエチル基、ぺルフルオロエチル基、プロピル基、イソプロピル基、ブチル基、イソブチル基、ｓｅｃ−ブチル基、ｔｅｒｔ−ブチル基、シクロブチル基、４−メチルフェニル基、３，５−ジメチルフェニル基、２，４，６−トリメチルフェニル基、４−（トリフルオロメチル）フェニル基、３，５−ビス（トリフルオロメチル）フェニル基、２，４，６−トリス（トリフルオロメチル）フェニル基、メトキシ基、エトキシ基、２，２，２−トリフルオロエトキシ基、メチルチオ基、エチルチオ基、２，２，２−トリフルオロエチル基、トリメチルシリル基、トリイソプロピルシリル基、水素原子、フッ素原子が収率が良い点で望ましく、メチル基、ブチル基、ｔｅｒｔ−ブチル基、トリイソプロピルシリル基、水素原子、フッ素原子がさらに望ましい。
【００２６】
一般式（３）に示されるＲ１２，Ｒ１３，Ｒ１４は、フェニル基、ぺルフルオロフェニル基、ぺルクロロフェニル基、上記のアルキル基、上記のアルキルフェニル基、上記のアルコキシ基、上記のアルキルチオ基、上記のトリアルキルシリル基、水素原子またはフッ素原子のいずれでもよいが、中でもフェニル基、メチル基、トリフルオロメチル基、トリクロロメチル基、エチル基、２，２，２−トリフルオロエチル基、ぺルフルオロエチル基、プロピル基、イソプロピル基、ブチル基、イソブチル基、ｓｅｃ−ブチル基、ｔｅｒｔ−ブチル基、シクロブチル基、メトキシ基、エトキシ基、２，２，２−トリフルオロエトキシ基、メチルチオ基、エチルチオ基、２，２，２−トリフルオロエチル基、トリメチルシリル基、トリイソプロピルシリル基、水素原子、フッ素原子が収率が良い点で望ましく、水素原子、フッ素原子がさらに望ましい。
【００２７】
本発明において一般式（１）で表される化合物としては具体的には、２，４−ビス［４−（ｔｅｒｔ−ブチルフェニルエチニル）フェニル］−６−フェニル−１，３，５−トリアジン、２，４−ビス［４−（４−ブチルフェニルエチニル）フェニル］−６−フェニル−１，３，５−トリアジン、２，４−ビス［４−（４−ブチルフェニルエチニル）フェニル］−６−（４−ｔｅｒｔ−ブチルフェニル）−１，３，５−トリアジン、２，４−ビス［４−（フェニルエチニル）フェニル］−６−（４−ｔｅｒｔ−ブチルフェニル）−１，３，５−トリアジン、２，４−ビス［４−（フェニルエチニル）フェニル］−６−（４−ブチルフェニル）−１，３，５−トリアジン、２，４−ビス［４−（フェニルエチニル）フェニル］−６−［４−（トリイソプロピルシリル）フェニル］−１，３，５−トリアジンなどがあげられる。
【００２８】
また２，４−ビス［４−（フェニルエチニル）フェニル］−６−（４−ビフェニリル）−１，３，５−トリアジン、２，４−ビス［４−（ぺルフルオロフェニルエチニル）フェニル］−６−フェニル−１，３，５−トリアジン、２，４−ビス［４−（ぺルフルオロフェニルエチニル）フェニル］−６−（４−ｔｅｒｔ−ブチルフェニル）−１，３，５−トリアジン、２，４−ビス［４−（ぺルフルオロフェニルエチニル）フェニル］−６−（４−ビフェニリル）−１，３，５−トリアジン、２−［４−（４−ｔｅｒｔ−ブチルフェニルエチニル）フェニル］−４，６−ジフェニル−１，３，５−トリアジン、２−［４−（４−ｔｅｒｔ−ブチルフェニルエチニル）フェニル］−４，６−ジ−ｐ−トリル−１，３，５−トリアジン、２−［４−（４−ブチルフェニルエチニル）フェニル］−４，６−ジ−ｐ−トリル−１，３，５−トリアジンなどがあげられる。
【００２９】
また２−［４−（４−ブチルフェニルエチニル）フェニル］−４，６−ジ−ｍ−トリル−１，３，５−トリアジン、２−［４−（４−ｔｅｒｔ−ブチルフェニルエチニル）フェニル］−４，６−ビス（４−ｔｅｒｔ−ブチルフェニル）−１，３，５−トリアジン、２−［４−（４−ブチルフェニルエチニル）フェニル］−４，６−ビス（４−ｔｅｒｔ−ブチルフェニル）−１，３，５−トリアジン、２−［４−（４−ブチルフェニルエチニル）フェニル］−４，６−ビス（４−ブチルフェニル）−１，３，５−トリアジン、２−｛４−［４−（トリイソプロピルシリル）フェニルエチニル］フェニル｝−４，６−ジフェニル−１，３，５−トリアジン、２−｛４−［４−（トリイソプロピルシリル）フェニルエチニル］フェニル｝−４，６−ジ−ｐ−トリル−１，３，５−トリアジンなどがあげられる。
【００３０】
また２−｛４−［４−（トリイソプロピルシリル）フェニルエチニル］フェニル｝−４，６−ジ−ｍ−トリル−１，３，５−トリアジン、２−［４−（フェニルエチニル）フェニル］−４，６−ビス（４−ビフェニリル）−１，３，５−トリアジン、２−［４−（４−ｔｅｒｔ−ブチルフェニルエチニル）フェニル］−４，６−ビス（４−ビフェニリル）−１，３，５−トリアジン、２−［４−（４−ブチルフェニルエチニル）フェニル］−４，６−ビス（４−ビフェニリル）−１，３，５−トリアジン、２−［４−（４−ビフェニリルエチニル）フェニル］−４，６−ビス（４−ビフェニリル）−１，３，５−トリアジン、２−［４−（４−ビフェニリルエチニル）フェニル］−４，６−ジフェニル−１，３，５−トリアジン、２−［４−（４−ビフェニリルエチニル）フェニル］−４，６−ジ−ｐ−トリル−１，３，５−トリアジンなどがあげられる。
【００３１】
また２−［４−（ぺルフルオロフェニルエチニル）フェニル］−４，６−ジフェニル−１，３，５−トリアジン、２−［４−（ぺルフルオロフェニルエチニル）フェニル］−４，６−ジ−ｐ−トリル−１，３，５−トリアジン、２−［４−（ぺルフルオロフェニルエチニル）フェニル］−４，６−ビス（４−ｔｅｒｔ−ブチルフェニル）−１，３，５−トリアジン、２−［４−（ぺルフルオロフェニルエチニル）フェニル］−４，６−ビス（４−ビフェニリル）−１，３，５−トリアジンなどを例示することができる。
【００３２】
中でも、電子輸送材としての性能が良い点で、２，４−ビス［４−（ｔｅｒｔ−ブチルフェニルエチニル）フェニル］−６−フェニル−１，３，５−トリアジン、２，４−ビス［４−（４−ブチルフェニルエチニル）フェニル］−６−フェニル−１，３，５−トリアジン、２，４−ビス［４−（４−ブチルフェニルエチニル）フェニル］−６−（４−ｔｅｒｔ−ブチルフェニル）−１，３，５−トリアジン、２−［４−（４−ｔｅｒｔ−ブチルフェニルエチニル）フェニル］−４，６−ジフェニル−１，３，５−トリアジン、２−［４−（４−ｔｅｒｔ−ブチルフェニルエチニル）フェニル］−４，６−ジ−ｐ−トリル−１，３，５−トリアジン、２−［４−（４−ブチルフェニルエチニル）フェニル］−４，６−ジ−ｐ−トリル−１，３，５−トリアジン、２−［４−（４−ブチルフェニルエチニル）フェニル］−４，６−ジ−ｍ−トリル−１，３，５−トリアジン、２−｛４−［４−（トリイソプロピルシリル）フェニルエチニル］フェニル｝−４，６−ジ−ｍ−トリル−１，３，５−トリアジン、２−［４−（４−ブチルフェニルエチニル）フェニル］−４，６−ビス（４−ビフェニリル）−１，３，５−トリアジンが望ましく、とりわけ電子輸送材としての性能が良い点で、２−［４−（４−ｔｅｒｔ−ブチルフェニルエチニル）フェニル］−４，６−ジ−ｐ−トリル−１，３，５−トリアジンがさらに望ましい。
【００３３】
一般式（１）で表される１，３，５−トリアジン誘導体を得る方法に特に限定はないが、例えば、一般式（４）
【００３４】
【化４】
2006086284.tif 000005
［式中、Ｒ１，Ｒ２，Ｒ３，Ｒ４，Ｒ５は前記と同じ意味を示す。］で表されるエチニルベンゼン誘導体と一般式（５）
【００３５】
【化５】
2006086284.tif 000006
［式中、Ｘ２、ｍ、及びｎは前記と同じ意味を示し、Ｘ３は一般式（６）
【００３６】
【化６】
2006086284.tif 000007
［式中、Ｒ６，Ｒ７，Ｒ８，Ｒ９は前記と同じ意味を示し、Ｙは塩素原子、臭素原子またはヨウ素原子を示す。］で表される置換フェニル基を示す。］で表される１，３，５−トリアジン誘導体とを溶媒中で反応させることにより得ることができる。この際、触媒としてパラジウム化合物またはニッケル化合物等、助触媒として銅化合物、及び塩基の存在下で反応させることが好ましい。
【００３７】
一般式（５）に含まれる一般式（６）で表される置換フェニル基中のＹは塩素原子、臭素原子、ヨウ素原子のいずれでもよいが、収率が良い点で臭素原子、ヨウ素原子が望ましい。
【００３８】
本反応に用いる溶媒は、例えば、テトラヒドロフラン、ベンゼン、トルエン、ジクロロメタン、アセトニトリル、ジメチルホルムアミドなどが例示できる。
【００３９】
触媒として用いるパラジウム化合物は、例えば、パラジウム黒、パラジウムスポンジ等の金属パラジウム、塩化パラジウム、臭化パラジウム、ヨウ化パラジウム、酢酸パラジウム、トリフルオロ酢酸パラジウム、硝酸パラジウム、酸化パラジウム、硫酸パラジウム、シアン化パラジウム、π−アリルパラジウムクロリドダイマー、パラジウムアセチルアセトナート等のパラジウム塩、ナトリウムヘキサクロロパラデート、カリウムヘキサクロロパラデート、ナトリウムテトラクロロパラデート、カリウムテトラクロロパラデート、カリウムテトラブロモパラデート、硼フッ化テトラ（アセトニトリル）パラジウム、アンモニウムテトラクロロパラデート、アンモニウムヘキサクロロパラデート、ジクロロビス（アセトニトリル）パラジウム、ジクロロビス（ベンゾニトリル）パラジウム、トリス（ジベンジリデンアセトン）ジパラジウム、ジクロロジアンミンパラジウム、硝酸テトラアンミンパラジウム、テトラアンミンパラジウムテトラクロロパラデート、ジクロロジピリジンパラジウム等が挙げられる。
【００４０】
また、ジクロロ（２，２’−ビピリジル）パラジウム、ジクロロ（２，２’−ビピリジル）パラジウム、ジクロロ（フェナントロリン）パラジウム、硝酸（テトラメチルフェナントロリン）パラジウム、硝酸ジフェナントロリンパラジウム、硝酸ビス（テトラメチルフェナントロリン）パラジウムなどのパラジウム錯塩または錯化合物、あるいは三級ホスフィンを配位子とするジクロロビス（トリフェニルホスフィン）パラジウム、ジクロロビス（トリシクロヘキシルホスフィン）パラジウム、テトラキス（トリフェニルホスフィン）パラジウム、ジクロロ［１，２−ビス（ジフェニルホスフィノ）エタン］パラジウム、ジクロロ［１，３−ビス（ジフェニルホスフィノ）プロパン］パラジウム、ジクロロ［１，４−ビス（ジフェニルホスフィノ）ブタン］パラジウム、ジクロロ［１，１’−ビス（ジフェニルホスフィノ）フェロセン］パラジウムなどのパラジウム錯体を例示することができる。
【００４１】
また、これらの金属パラジウム、パラジウム錯塩または錯化合物、およびパラジウム錯体を、適当な担体に担持して用いることもできる。担持パラジウム化合物としては、例えばパラジウム／アルミナ、パラジウム／シリカ、パラジウム／マグネシア、パラジウム／ジルコニア、パラジウム／Ｙ型ゼオライト、パラジウム／Ａ型ゼオライト、パラジウム／Ｘ型ゼオライト、パラジウム／モルデナイト、パラジウム／ＺＳＭ−５、パラジウム／ヒドロキシアパタイト、パラジウム／ハイドロタルサイト、パラジウム／４フッ化ケイ雲母、パラジウム／炭素、パラジウム／硫酸バリウム、パラジウム／炭酸バリウム、パラジウム／炭酸カルシウム、ポリエチレン−ポリスチレン樹脂固定化ジ−μ−クロロビス［（π−アリル）パラジウム］、ポリスチレン樹脂固定化テトラキス（トリフェニルホスフィン）パラジウムなどを例示することができる。
【００４２】
触媒として用いるニッケル化合物は、例えば、ニッケル黒などの金属ニッケル、フッ化ニッケル、塩化ニッケル、臭化ニッケル、ヨウ化ニッケル、酢酸ニッケル、硝酸ニッケル、酸化ニッケル、硫酸ニッケル、水酸化ニッケル、炭酸ニッケル、ステアリン酸ニッケル、ニッケルアセチルアセトナート、ニッケルヘキサフルオロアセチルアセトナートなどのニッケル塩、π−アリル（シクロペンタジエニル）ニッケル、ビス（シクロペンタジエニル）ニッケル、ビス（エチルシクロペンタジエニル）ニッケル、ビス（テトラメチルシクロペンタジエニル）ニッケル、ビス（Ｎ，Ｎ’−ジエチルエチレンジアミン）ニッケル二チオシアネート、（シクロペンタジエニル）（カルボニル）ニッケルダイマー、ヘキサアンミンニッケル二塩化物、カリウムヘキサフルオロニッケレート、テトラエチルアンモニウムテトラクロロニッケレート、トリス（エチレンジアミン）ニッケル二塩化物などのニッケル錯塩または錯化合物などを挙げることができる。
【００４３】
また、三級ホスフィンを配位子とするジクロロビス（トリフェニルホスフィン）ニッケル、ジクロロビス（トリメチルホスフィン）ニッケル、ジクロロビス（トリブチルホスフィン）ニッケル、テトラキス（トリフェニルホスフィン）ニッケル、テトラキス（トリフェニルホスファイト）ニッケル、ジクロロ［１，２−ビス（ジフェニルホスフィノ）エタン］ニッケル、ジクロロ［１，３−ビス（ジフェニルホスフィノ）プロパン］ニッケル、ジクロロ［１，１’−ビス（ジフェニルホスフィノ）フェロセン］ニッケル、ジカルボニルビス（トリフェニルホスフィン）ニッケルなどのニッケル錯体を例示することができる。
【００４４】
また、これらの金属ニッケル、ニッケル錯塩または錯化合物、およびニッケル錯体を、適当な担体に担持して用いることもできる。担持ニッケル化合物としては、例えばニッケル／アルミナ、ニッケル／シリカ、ニッケル／マグネシア、ニッケル／ジルコニア、ニッケル／Ｙ型ゼオライト、ニッケル／Ａ型ゼオライト、ニッケル／Ｘ型ゼオライト、ニッケル／モルデナイト、ニッケル／ＺＳＭ−５、ニッケル／ヒドロキシアパタイト、ニッケル／ハイドロタルサイト、ニッケル／４フッ化ケイ雲母、ニッケル／炭素、ニッケル／硫酸バリウム、ニッケル／炭酸バリウム、ニッケル／炭酸カルシウム、ポリスチレン樹脂固定化テトラキス（トリフェニルホスフィン）ニッケルなどを例示することができる。
【００４５】
また、パラジウム化合物とニッケル化合物の複合化合物も触媒として用いることができ、パラジウム／ニッケル合金などが例示できる。
【００４６】
これらのパラジウム触媒およびニッケル触媒は、三級ホスフィンと組合わせて用いてもよく、三級ホスフィンとしては、例えば、トリメチルホスフィン、トリエチルホスフィン、トリプロピルホスフィン、トリイソプロピルホスフィン、トリブチルホスフィン、トリイソブチルホスフィン、トリ−ｔｅｒｔ−ブチルホスフィン、トリネオペンチルホスフィン、トリシクロヘキシルホスフィン、トリオクチルホスフィン、トリス（ヒドロキシメチル）ホスフィン、トリス（２−ヒドロキシエチル）ホスフィン、トリス（３−ヒドロキシプロピル）ホスフィン、トリス（２−シアノエチル）ホスフィン、（＋）−１，２−ビス［（２Ｒ，５Ｒ）−２，５−ジエチルホスホラノ］エタン、トリアリルホスフィン、トリアミルホスフィン、シクロヘキシルジフェニルホスフィン、メチルジフェニルホスフィン、エチルジフェニルホスフィン、プロピルジフェニルホスフィン、イソプロピルジフェニルホスフィン、ブチルジフェニルホスフィン、イソブチルジフェニルホスフィン、ｔｅｒｔ−ブチルジフェニルホスフィン、９，９−ジメチル−４，５−ビス（ジフェニルホスフィノ）キサンテンなどがあげられる。
【００４７】
また、２−（ジフェニルホスフィノ）−２’−（Ｎ，Ｎ−ジメチルアミノ）ビフェニル、（Ｒ）−（＋）−２−（ジフェニルホスフィノ）−２’−メトキシ−１，１’−ビナフチル、（−）−１，２−ビス［（２Ｒ，５Ｒ）−２，５−ジメチルホスホラノ］ベンゼン、（＋）−１，２−ビス［（２Ｓ，５Ｓ）−２，５−ジメチルホスホラノ］ベンゼン、（−）−１，２−ビス（（２Ｒ，５Ｒ）−２，５−ジエチルホスホラノ）ベンゼン、（＋）−１，２−ビス［（２Ｓ，５Ｓ）−２，５−ジエチルホスホラノ］ベンゼン、１，１’−ビス（ジイソプロピルホスフィノ）フェロセン、（−）−１，１’−ビス［（２Ｓ，４Ｓ）−２，４−ジエチルホスホラノ］フェロセン、（Ｒ）−（−）−１−［（Ｓ）−２−（ジシクロヘキシルホスフィノ）フェロセニル］エチルジシクロヘキシルホスフィン、（＋）−１，２−ビス［（２Ｒ，５Ｒ）−２，５−ジ−イソプロピルホスホラノ］ベンゼン、（−）−１，２−ビス［（２Ｓ，５Ｓ）−２，５−ジ−イソプロピルホスホラノ］ベンゼン、（±）−２−（ジ−ｔｅｒｔ−ブチルホスフィノ）−１，１’−ビナフチル、２−（ジ−ｔｅｒｔ−ブチルホスフィノ）ビフェニル等が挙げられる。
【００４８】
また２−（ジシクロヘキシルホスフィノ）ビフェニル、２−（ジシクロヘキシルホスフィノ）−２’−メチルビフェニル、ビス（ジフェニルホスフィノ）メタン、１，２−ビス（ジフェニルホスフィノ）エタン、１，２−ビス（ジペンタフルオロフェニルホスフィノ）エタン、１，３−ビス（ジフェニルホスフィノ）プロパン、１，４−ビス（ジフェニルホスフィノ）ブタン、１，４−ビス（ジフェニルホスフィノ）ペンタン、１，１’−ビス（ジフェニルホスフィノ）フェロセン、（２Ｒ，３Ｒ）−（−）−２，３−ビス（ジフェニルホスフィノ）−ビシクロ［２．２．１］ヘプタ−５−エン、（２Ｓ，３Ｓ）−（＋）−２，３−ビス（ジフェニルホスフィノ）−ビシクロ［２．２．１］ヘプタ−５−エン、（２Ｓ，３Ｓ）−（−）−ビス（ジフェニルホスフィノ）ブタン、ｃｉｓ−１，２−ビス（ジフェニルホスフィノ）エチレン、ビス（２−ジフェニルホスフィノエチル）フェニルホスフィン、（２Ｓ，４Ｓ）−（−）−２，４−１，４−ビス（ジフェニルホスフィノ）ペンタン、（２Ｒ，４Ｒ）−（−）−２，４−１，４−ビス（ジフェニルホスフィノ）ペンタン、Ｒ−（＋）−１，２−ビス（ジフェニルホスフィノ）プロパン等が挙げられる。
【００４９】
また、（２Ｓ，３Ｓ）−（＋）−１，４−ビス（ジフェニルホスフィノ）−２，３−Ｏ−イソプロピリデン−２，３−ブタンジオール、トリ（２−フリル）ホスフィン、トリ（１−ナフチル）ホスフィン、トリス［３，５−ビス（トリフルオロメチル）フェニル］ホスフィン、トリス（３−クロロフェニル）ホスフィン、トリス（４−クロロフェニル）ホスフィン、トリス（３，５−ジメチルフェニル）ホスフィン、トリス（３−フルオロフェニル）ホスフィン、トリス（４−フルオロフェニル）ホスフィン、トリス（２−メトキシフェニル）ホスフィン、トリス（３−メトキシフェニル）ホスフィン、トリス（４−メトキシフェニル）ホスフィン、トリス（２，４，６−メトキシフェニル）ホスフィン、トリス（ペンタフルオロフェニル）ホスフィン、トリス［４−（ペルフルオロへキシル）フェニル］ホスフィン、トリス（２−チエニル）ホスフィン、トリス（ｍ−トリル）ホスフィン、トリス（ｏ−トリル）ホスフィン、トリス（ｐ−トリル）ホスフィン、トリス（４−トリフルオロメチルフェニル）ホスフィン、トリ（２，５−キシリル）ホスフィン、トリ（３，５−キシリル）ホスフィン等が挙げられる。
【００５０】
またトリフェニルホスフィン、トリス（２，４，６−トリメトキシフェニル）ホスフィン、１，２−ビス（ジフェニルホスフィノ）ベンゼン、（Ｒ）−（＋）−２，２’−ビス（ジフェニルホスフィノ）−１，１’−ビナフチル、（Ｓ）−（−）−２，２’−ビス（ジフェニルホスフィノ）−１，１’−ビナフチル、（±）−２，２’−ビス（ジフェニルホスフィノ）−１，１’−ビナフチル、２，２’−ビス（ジフェニルホスフィノ）−１，１’−ビフェニル、（Ｓ）−（＋）−４，１２−ビス（ジフェニルホスフィノ）−［２．２］−パラシクロファン、（Ｒ）−（−）−４，１２−ビス（ジフェニルホスフィノ）−［２．２］−パラシクロファン、１，１’−ビス（ジフェニルホスフィノ）フェロセン、（Ｒ）−（＋）−２，２’−ビス（ジ−ｐ−トリルホスフィノ）−１，１’−ビナフチル、（Ｓ）−（−）−２，２’−ビス（ジ−ｐ−トリルホスフィノ）−１，１’−ビナフチル、ビス（２−メトキシフェニル）フェニルホスフィン、１，２−ビス（ジフェニルホスフィノ）ベンゼン、（１Ｒ，２Ｒ）−（＋）−１，２−ジアミノシクロヘキサン−Ｎ，Ｎ’−ビス（２’−ジフェニルホスフィノベンゾイル）などが挙げられる。
【００５１】
また、（１Ｓ，２Ｓ）−（＋）−１，２−ジアミノシクロヘキサン−Ｎ，Ｎ’−ビス（２’−ジフェニルホスフィノベンゾイル）、（±）−１，２−ジアミノシクロヘキサン−Ｎ，Ｎ’−ビス（２’−ジフェニルホスフィノベンゾイル）、（１Ｓ，２Ｓ）−（−）−１，２−ジアミノシクロヘキサン−Ｎ，Ｎ’−ビス（２−ジフェニルホスフィノ−１−ナフトイル）、（１Ｒ，２Ｒ）−（＋）−１，２−ジアミノシクロヘキサン−Ｎ，Ｎ’−ビス（２−ジフェニルホスフィノ−１−ナフトイル）、（±）−ジアミノシクロヘキサン−Ｎ，Ｎ’−ビス（２−ジフェニルホスフィノ−１−ナフトイル）、９，９−ジメチル−４，５−ビス（ジフェニルホスフィノ）キサンテン、トリス（３，５−ジメチルフェニル）ホスフィン、トリス（ジエチルアミノ）ホスフィン、ビス（ジフェニルホスフィノ）アセチレン、ビス（２−ジフェニルホスフィノフェニル）エーテル、（Ｒ）−（−）−１−［（Ｓ）−２−（ジシクロヘキシルホスフィノ）フェロセニル］エチルジフェニルホスフィン等が挙げられる。
【００５２】
また、（Ｒ）−（−）−１−［（Ｓ）−２−（ジフェニルホスフィノ）フェロセニル］エチルジ−ｔｅｒｔ−ブチルホスフィン、（Ｒ）−（−）−１−［（Ｓ）−２−（ジフェニルホスフィノ）フェロセニル］エチルジシクロヘキシルホスフィン、ビス（ｐ−スルホナトフェニル）フェニルホスフィン二カリウム塩、２−ジシクロヘキシルホスフィノ−２’−（Ｎ，Ｎ−ジメチルアミノ）ビフェニル、２−（ジフェニルホスフィノ）−２’−（Ｎ，Ｎ−ジメチルアミノ）ビフェニル、（Ｒ）−（＋）−２−（ジフェニルホスフィノ）−２’−メトキシ−１，１’−ビナフチル、（Ｓ）−（−）−１−（２−ジフェニルホスフィノ−１−ナフチル）イソキノリン、トリス（２−シアノエチル）ホスフィン、トリス（トリメチルシリル）ホスフィンなどを例示することができる。
【００５３】
三級ホスフィンの使用量は、パラジウム化合物やニッケル化合物に対して、１〜５００００モル％が好ましい。
【００５４】
助触媒として用いる銅化合物は、塩化第一銅、臭化第一銅、ヨウ化第一銅を例示することができる。
【００５５】
本反応は、塩基の共存下で行うことが収率が良い点で好ましい。塩基としては例えば、トリメチルアミン、トリエチルアミン、ジエチルアミン、トリプロピルアミン、トリブチルアミン、ジブチルアミン、ピペリジン、ピリジン、０．５〜２Ｍの希アンモニア水、炭酸カリウムなどを例示することができる。
【００５６】
反応温度には特に制限はないが、−１０℃〜溶媒還流温度から適宜選ばれた温度で行うことが好ましい。また反応時間は、反応温度にもよるが、１０分〜４８時間である。
【００５７】
原料となる一般式（５）の１，３，５−トリアジン誘導体は、既知の方法を応用して容易に得ることができる（科学技術研究所報告、８１巻、４４１ページ、１９８６年）。
【００５８】
一般式（１）で表される１，３，５−トリアジン誘導体は、高い電子輸送性を示すため、電子輸送材として用いることができ、その際、薄膜として用いることが好ましい。
【００５９】
一般式（１）で表される１，３，５−トリアジン誘導体は、クロロホルム、ジクロロメタン、１，２−ジクロロエタン、クロロベンゼン、トルエン、酢酸エチル、テトラヒドロフラン等に対する溶解度も高く、これらの溶媒に溶解して塗布法、スピンコート法、インクジェット法で成膜が可能である。また、一般式（１）で表される１，３，５−トリアジン誘導体は、真空蒸着法による成膜も可能である。真空蒸着は、汎用の真空蒸着装置を用いることにより行うことができる。真空蒸着法で膜を形成する際の真空槽の真空度は、有機電界発光素子作製の製造タクトタイムや製造コストを考慮すると、一般的に用いられる拡散ポンプ、ターボ分子ポンプ、クライオポンプ等により到達し得る１×１０−２〜１×１０−５Ｐａ程度が望ましい。蒸着速度は、形成する膜の厚さによるが０．００５〜１．０ｎｍ／ｓが望ましい。
【発明の効果】
【００６０】
一般式（１）で表される１，３，５−トリアジン誘導体は、高い電子輸送性を示すため電子輸送材として用いることができ、極めて有用な有機電界発光素子の電子輸送層およびそのドーパントや光導電体光センサ、有機ＴＦＴ、コンデンサなど種々の有機半導体素子の材料として用いることができる。
【実施例】
【００６１】
次に本発明を参考例および実施例によって詳細に説明するが、本発明はこれらに限定されるものではない。
【００６２】
（参考例１）２，４−ビス［４−（４−ｔｅｒｔ−ブチルフェニルエチニル）フェニル］−６−フェニル−１，３，５−トリアジンの合成
ベンゾイルクロリド６．１９ｇと４−ブロモベンゾニトリル１６．０４ｇを５０ｍＬのジクロロメタンに溶解し、５塩化アンチモン１３．１６ｇを０℃で滴下した。混合物を室温で１時間攪拌後、８時間還流した。室温まで冷却後、アルゴン雰囲気下でろ過した。得られた２，４−ビス（４−ブロモフェニル）−６−フェニル−１，３，５−オキサジアジニル−１−イウム  ヘキサクロロアンチモナトをジクロロメタンで洗浄し、減圧乾燥した。２８％アンモニア水溶液３００ｍＬにこの２，４−ビス（４−ブロモフェニル）−６−フェニル−１，３，５−オキサジアジニル−１−イウム  ヘキサクロロアンチモナトを０℃で徐々に加え、室温で１時間攪拌し、ろ過後、得られた白色固体を水、メタノールで順次洗浄した。白色固体を乾燥後、１５３℃に加熱したジメチルホルムアミドに加えて溶解し、ろ過した。さらにろ別した不溶成分を１５３℃に加熱したジメチルホルムアミドに加え、その後ろ過操作を３回行った。全てのろ液を集め、冷却し、再び生成した白色沈殿をろ過し、得られた固体を乾燥することにより、２，４−ビス（４−ブロモフェニル）−６−フェニル−１，３，５−トリアジンの白色固体（収量１２．９ｇ、収率６３％）を得た。
【００６３】
次に２，４−ビス（４−ブロモフェニル）−６−フェニル−１，３，５−トリアジン６００ｍｇのテトラヒドロフラン３０ｍＬ溶液に、１−ｔｅｒｔ−ブチル−４−エチニルベンゼン４９１ｍｇ、ヨウ化第一銅１９ｍｇ、テトラキス（トリフェニルホスフィン）パラジウム１１６ｍｇ、トリエチルアミン５ｍＬを加え、６５℃で１２時間攪拌した。減圧下で、溶媒と低沸点成分を除去し、得られた固形生成物をジクロロメタンに溶解した。この溶液をシリカゲルカラムに通し、銅、パラジウムの無機成分を除去した。溶出液からエバポレーションにより溶媒を除去し、粗生成物を得た。これをヘキサン／ジクロロメタン＝４／１の溶離液を用いてシリカゲルカラムで精製することにより、２，４−ビス［４−（４−ｔｅｒｔ−ブチルフェニルエチニル）フェニル］−６−フェニル−１，３，５−トリアジンの白色固体（収量５１２ｍｇ、収率６４％）を得た。
【００６４】
１Ｈ−ＮＭＲ（ＣＤＣｌ３，ｐｐｍ）：δ１．２８（ｓ，１８Ｈ），７．３１（ｄ，Ｊ＝８．４Ｈｚ，４Ｈ），７．４６（ｄ，Ｊ＝８．４Ｈｚ，４Ｈ），７．４７７．５８（ｍ，３Ｈ），７．６６（ｄ，Ｊ＝８．４Ｈｚ，４Ｈ），８．６４８．７６（ｍ，６Ｈ）．
１３Ｃ−ＮＭＲ（ＣＤＣｌ３，ｐｐｍ）：δ３１．２（ＣＨ３×６），３４．９（ｑ．×２），８８．７（ｑ．×２），９２．５（ｑ．×２），１１９．９（ｑ．×２），１２５．４（ＣＨ×４），１２７．８（ｑ．），１２８．６（ＣＨ×２），１２８．８（ＣＨ×２），１２９．０（ＣＨ×４），１３１．５（ＣＨ×４），１３１．８（ＣＨ×４），１３２．６（ＣＨ），１３５．５（ｑ．×２），１３６．３（ｑ．×２），１５２．０（ｑ．×２），１７１．１（ｑ．），１７１．７（ｑ．×２）。
【００６５】
（参考例２）２，４−ビス［４−（４−ブチルフェニルエチニル）フェニル］−６−フェニル−１，３，５−トリアジンの合成
参考例１で合成した２，４−ビス（４−ブロモフェニル）−６−フェニル−１，３，５−トリアジン１．０ｇのテトラヒドロフラン１００ｍＬ溶液に、１−ブチル−４−エチニルベンゼン７４２ｍｇ、ヨウ化第一銅３８ｍｇ、テトラキス（トリフェニルホスフィン）パラジウム２３１ｍｇ、トリエチルアミン１０ｍＬを加え、６５℃で１２時間攪拌した。減圧下で、溶媒と低沸点成分を除去し、得られた固形生成物をジクロロメタンに溶解した。この溶液をシリカゲルカラムに通し、銅、パラジウムの無機成分を除去した。溶出液からエバポレーションにより溶媒を除去し、粗生成物を得た。これをヘキサン／ジクロロメタン＝４／１の溶離液を用いてシリカゲルカラムで精製することにより、２，４−ビス［４−（４−ブチルフェニルエチニル）フェニル］−６−フェニル−１，３，５−トリアジンの白色固体（収量１．１５ｇ、収率８６％）を得た。
【００６６】
１Ｈ−ＮＭＲ（ＣＤＣｌ３，ｐｐｍ）：δ０．８７（ｔ，Ｊ＝７．３Ｈｚ，６Ｈ），１．２２１．３８（ｍ，４Ｈ），１．４８１．６２（ｍ，４Ｈ），２．５８（ｔ，Ｊ＝７．６Ｈｚ，４Ｈ），７．１３（ｄ，Ｊ＝８．１Ｈｚ，４Ｈ），７．４３（ｄ，Ｊ＝８．１Ｈｚ，４Ｈ），７．４７７．５８（ｍ，３Ｈ），７．６５（ｄ，Ｊ＝８．４Ｈｚ，４Ｈ），８．６３８．７５（ｍ，６Ｈ）．
１３Ｃ−ＮＭＲ（ＣＤＣｌ３，ｐｐｍ）：δ１３．９（ＣＨ３×２），２２．３（ＣＨ２×２），３３．４（ＣＨ２×２），３５．６（ＣＨ２×２），８８．７（ｑ．×２），９２．６（ｑ．×２），１２０．０（ｑ．×２），１２７．８（ｑ．×２），１２８．６（ＣＨ×４），１２８．７（ＣＨ×２），１２８．９（ＣＨ×４），１２９．０（ＣＨ×２），１３１．７（ＣＨ×４），１３１．８（ＣＨ×４），１３２．６（ＣＨ），１３５．６（ｑ．×２），１３６．１（ｑ．），１４３．９（ｑ．×２），１７１．１（ｑ．×２），１７１．７（ｑ．）。
【００６７】
（参考例３）２，４−ビス［４−（４−ブチルフェニルエチニル）フェニル］−６−（４−ｔｅｒｔ−ブチルフェニル）−１，３，５−トリアジンの合成
４−ｔｅｒｔ−ブチルベンゾイルクロリド１．９７ｇと４−ブロモベンゾニトリル３．６４ｇをジクロロメタン（１０ｍＬ）に溶解し、５塩化アンチモン２．９９ｇを０℃で滴下した。混合物を室温で１時間攪拌後、８時間還流した。室温まで冷却後、アルゴン雰囲気下でろ過した。得られた２，４−ビス（４−ブロモフェニル）−６−（４−ｔｅｒｔ−ブチルフェニル）−１，３，５−オキサジアジニル−１−イウム  ヘキサクロロアンチモナトの固体をジクロロメタンで洗浄し、減圧乾燥した。２８％アンモニア水溶液６０ｍＬにこの２，４−ビス（４−ブロモフェニル）−６−（４−ｔｅｒｔ−ブチルフェニル）−１，３，５−オキサジアジニル−１−イウム  ヘキサクロロアンチモナトの固体を０℃で徐々に加え、室温で１時間攪拌し、ろ過後、得られた白色固体を水及びメタノールで順次洗浄した。白色固体を乾燥後、１５３℃に加熱したジメチルホルムアミドに加えて溶解し、ろ過した。さらにろ別した不溶成分を１５３℃に加熱したジメチルホルムアミドに加え、その後ろ過する操作を３回行った。全てのろ液を集め、冷却し、再び生成した白色沈殿をろ過し、得られた固体を乾燥することにより、２，４−ビス（４−ブロモフェニル）−６−（４−ｔｅｒｔ−ブチルフェニル）−１，３，５−トリアジンの白色固体（収量２．０８ｇ、収率４０％）を得た。
【００６８】
次に２，４−ビス（４−ブロモフェニル）−６−（４−ｔｅｒｔ−ブチルフェニル）−１，３，５−トリアジン６７４ｍｇのテトラヒドロフラン４０ｍＬ溶液に、１−ブチル−４−エチニルベンゼン４９１ｍｇ、ヨウ化第一銅１９ｍｇ、テトラキス（トリフェニルホスフィン）パラジウム１１６ｍｇ、トリエチルアミン５ｍＬを加え、６５℃で１２時間攪拌した。減圧下で、溶媒と低沸点成分を除去し、得られた固体生成物をジクロロメタンに溶解した。この溶液をシリカゲルカラムに通し、銅、パラジウムの無機成分を除去した。溶出液からエバポレーションにより溶媒を除去し、粗生成物を得た。これをヘキサン／ジクロロメタン＝４／１の溶離液を用いてシリカゲルカラムで精製することにより、２，４−ビス［４−（４−ブチルフェニルエチニル）フェニル］−６−（４−ｔｅｒｔ−ブチルフェニル）−１，３，５−トリアジンの白色固体（収量７２７ｍｇ、収率８３％）を得た。
【００６９】
１Ｈ−ＮＭＲ（ＣＤＣｌ３，ｐｐｍ）：δ０．８７（ｔ，Ｊ＝７．３Ｈｚ，６Ｈ），１．２２１．３８（ｍ，４Ｈ），１．３４（ｓ，９Ｈ），１．４８１．６２（ｍ，４Ｈ），２．５７（ｔ，Ｊ＝７．７Ｈｚ，４Ｈ），７．１２（ｄ，Ｊ＝８．１Ｈｚ，４Ｈ），７．４３（ｄ，Ｊ＝８．１Ｈｚ，４Ｈ），７．５４（ｄ，Ｊ＝８．６Ｈｚ，２Ｈ），７．６４（ｄ，Ｊ＝８．５Ｈｚ，４Ｈ），８．６１（ｄ，Ｊ＝８．６Ｈｚ，２Ｈ），８．６８（ｄ，Ｊ＝８．５Ｈｚ，４Ｈ）．
１３Ｃ−ＮＭＲ（ＣＤＣｌ３，ｐｐｍ）：δ１３．９（ＣＨ３×２），２２．３（ＣＨ２×２），３１．２（ＣＨ３×３），３３．４（ＣＨ２×２），３５．１（ｑ．），３５．６（ＣＨ２×２），８８．７（ｑ．×２），９２．５（ｑ．×２），１２０．１（ｑ．×２），１２５．７（ＣＨ×２），１２７．７（ｑ．×２），１２８．６（ＣＨ×４），１２８．９（ＣＨ×４），１３１．７（ＣＨ×６），１３１．８（ＣＨ×４），１３３．４（ｑ．），１３５．７（ｑ．×２），１４３．９（ｑ．×２），１５６．３（ｑ．），１７１．０（ｑ．×２），１７１．７（ｑ．）。
【００７０】
（参考例４）２−［４−（４−ｔｅｒｔ−ブチルフェニルエチニル）フェニル］−４，６−ジフェニル−１，３，５−トリアジンの合成
４−ブロモベンゾイルクロリド４．３９ｇとベンゾニトリル４．１２ｇを２０ｍＬのジクロロメタンに溶解し、５塩化アンチモン５．９８ｇを０℃で滴下した。混合物を室温で１時間攪拌後、８時間還流した。室温まで冷却後、アルゴン雰囲気下でろ過した。得られた２−（４−ブロモフェニル）−４，６−ジフェニル−１，３，５−オキサジアジニル−１−イウム  ヘキサクロロアンチモナトの固体をジクロロメタンで洗浄し、減圧乾燥した。２８％アンモニア水溶液１２０ｍＬにこの２−（４−ブロモフェニル）−４，６−ジフェニル−１，３，５−オキサジアジニル−１−イウム  ヘキサクロロアンチモナトを０℃で徐々に加え、室温で１時間攪拌し、ろ過後、得られた白色沈殿を水、メタノールで洗浄した。白色固体を乾燥後、１５３℃に加熱したジメチルホルムアミドに加えて溶解し、ろ過した。さらにろ別した不溶成分を１５３℃に加熱したジメチルホルムアミドに加え、その後ろ過する操作を３回行った。全てのろ液を集め、冷却し、再び生成した白色沈殿をろ過し、得られた固体を乾燥することにより、２−（４−ブロモフェニル）−４，６−ジフェニル−１，３，５−トリアジンの白色固体（収量６．２４ｇ、収率８０％）を得た。
【００７１】
次に２−（４−ブロモフェニル）−４，６−ジフェニル−１，３，５−トリアジン１．０ｇのテトラヒドロフラン１００ｍＬ溶液に、１−ｔｅｒｔ−ブチル−４−エチニルベンゼン４７５ｍｇ、ヨウ化第一銅３８ｍｇ、テトラキス（トリフェニルホスフィン）パラジウム２３１ｍｇ、トリエチルアミン１０ｍＬを加え、６５℃で１２時間攪拌した。減圧下で、溶媒と低沸点成分を除去し、得られた固体生成物をジクロロメタンに溶解した。この溶液をシリカゲルカラムに通し、銅、パラジウムの無機成分を除去した。溶出液からエバポレーションにより溶媒を除去し、粗生成物を得た。これをヘキサン／ジクロロメタン＝４／１の溶離液を用いてシリカゲルカラムで精製することにより、２−［４−（４−ｔｅｒｔ−ブチルフェニルエチニル）フェニル］−４，６−ジフェニル−１，３，５−トリアジンの白色固体を得た（収量１．０ｇ、収率８５％）。
【００７２】
１Ｈ−ＮＭＲ（ＣＤＣｌ３，ｐｐｍ）：δ１．２７（ｓ，９Ｈ），７．３３（ｄ，Ｊ＝８．５Ｈｚ，２Ｈ），７．４５（ｄ，Ｊ＝８．５Ｈｚ，２Ｈ），７．４７７．５７（ｍ，６Ｈ），７．６４（ｄ，Ｊ＝８．６Ｈｚ，２Ｈ），８．６４８．７３（ｍ，６Ｈ）．
１３Ｃ−ＮＭＲ（ＣＤＣｌ３，ｐｐｍ）：δ３２．２（ＣＨ３×３），３４．７（ｑ．），８８．７（ｑ．），９２．４（ｑ．），１１９．９（ｑ．），１２５．４（ＣＨ×２），１２７．７（ｑ．），１２８．６（ＣＨ×４），１２８．７（ＣＨ×２），１２８．８（ＣＨ×４），１３１．５（ＣＨ×２），１３１．８（ＣＨ×２），１３２．６（ＣＨ×２），１３５．７（ｑ．），１３６．２（ｑ．×２），１５２．０（ｑ．），１７１．１（ｑ．），１７１．７（ｑ．×２）。
【００７３】
（参考例５）２−［４−（４−ｔｅｒｔ−ブチルフェニルエチニル）フェニル］−４，６−ジ−ｐ−トリル−１，３，５−トリアジンの合成
４−ブロモベンゾイルクロリド１０．９７ｇと４−メチルベンゾニトリル１１．７１ｇをジクロロメタン（５０ｍＬ）に溶解し、５塩化アンチモン１４．９５ｇを０℃で滴下した。混合物を室温で１時間攪拌後、８時間還流した。室温まで冷却後、アルゴン雰囲気下でろ過した。得られた２−（４−ブロモフェニル）−４，６−ジ−ｐ−トリル−１，３，５−オキサジアジニル−１−イウム  ヘキサクロロアンチモナトの固体をジクロロメタンで洗浄し、減圧乾燥した。２８％アンモニア水溶液３００ｍＬにこの２−（４−ブロモフェニル）−４，６−ジ−ｐ−トリル−１，３，５−オキサジアジニル−１−イウム  ヘキサクロロアンチモナトを０℃で徐々に加え、室温で１時間攪拌し、ろ過後、白色固体を水、メタノールで順次洗浄した。乾燥後、得られた粗生成物をクロロホルムでソクスレー抽出した。得られたクロロホルム溶液をメタノール中に注ぎ、生成した白色沈殿をろ過し、得られた固体を乾燥することにより、２−（４−ブロモフェニル）−４，６−ジ−ｐ−トリル−１，３，５−トリアジンの白色固体（収量１７．１ｇ、収率８２％）を得た。
【００７４】
次に２−（４−ブロモフェニル）−４，６−ジ−ｐ−トリル−１，３，５−トリアジン１．０ｇのテトラヒドロフラン１００ｍＬ溶液に、１−ｔｅｒｔ−ブチル−４−エチニルベンゼン４５９ｍｇ、ヨウ化第一銅３８ｍｇ、テトラキス（トリフェニルホスフィン）パラジウム２３１ｍｇ、トリエチルアミン１０ｍＬを加え、６５℃で１２時間攪拌した。減圧下で溶媒と低沸点成分を除去し、得られた固体生成物をジクロロメタンに溶解した。この溶液をシリカゲルカラムに通し、銅、パラジウムの無機成分を除去した。溶出液からエバポレーションにより溶媒を除去し、粗生成物を得た。これをヘキサン／ジクロロメタン＝４／１の溶離液を用いてシリカゲルカラムで精製することにより、２−［４−（４−ｔｅｒｔ−ブチルフェニルエチニル）フェニル］−４，６−ジ−ｐ−トリル−１，３，５−トリアジンの白色固体（収量１．０ｇ、収率８４％）を得た。
【００７５】
１Ｈ−ＮＭＲ（ＣＤＣｌ３，ｐｐｍ）：δ１．２７（ｓ，９Ｈ），２．４１（ｓ，６Ｈ），７．３０（ｄ，Ｊ＝８．２Ｈｚ，４Ｈ），７．３３（ｄ，Ｊ＝８．５Ｈｚ，２Ｈ），７．４５（ｄ，Ｊ＝８．５Ｈｚ，２Ｈ），７．６３（ｄ，Ｊ＝８．５Ｈｚ，２Ｈ），８．５８（ｄ，Ｊ＝８．２Ｈｚ，４Ｈ），８．６８（ｄ，Ｊ＝８．５Ｈｚ，２Ｈ）．
１３Ｃ−ＮＭＲ（ＣＤＣｌ３，ｐｐｍ）：δ２１．８（ＣＨ３×２），３１．２（ＣＨ３×３），３４．８（ｑ．），８８．７（ｑ．），９２．２（ｑ．），１１９．９（ｑ．），１２５．４（ＣＨ×２），１２７．５（ｑ．），１２８．８（ＣＨ×２），１２８．９（ＣＨ×４），１２９．４（ＣＨ×４），１３１．５（ＣＨ×２），１３３．５（ｑ．×２），１３３．７（ＣＨ×２），１３５．８（ｑ．），１４３．１（ｑ．×２），１５１．９（ｑ．），１７０．８（ｑ．），１７１．５（ｑ．×２）。
【００７６】
（参考例６）２−［４−（４−ブチルフェニルエチニル）フェニル］−４，６−ジ−ｐ−トリル−１，３，５−トリアジンの合成
参考例５で得られた２−（４−ブロモフェニル）−４，６−ジ−ｐ−トリル−１，３，５−トリアジン５００ｍｇのテトラヒドロフラン２０ｍＬ溶液に、１−ブチル−４−エチニルベンゼン２２９ｍｇ、ヨウ化第一銅１９ｍｇ、テトラキス（トリフェニルホスフィン）パラジウム１１６ｍｇ、トリエチルアミン５ｍＬを加え、６５℃で１２時間攪拌した。減圧下で溶媒と低沸点成分を除去し、得られた固形生成物をジクロロメタンに溶解した。この溶液をシリカゲルカラムに通し、銅、パラジウムの無機成分を除去した。溶出液からエバポレーションにより溶媒を除去し、粗生成物を得た。これをヘキサン／ジクロロメタン＝４／１の溶離液を用いてシリカゲルカラムで精製することにより、２−［４−（４−ブチルフェニルエチニル）−フェニル］−４，６−ジ−ｐ−トリル−１，３，５−トリアジンの白色固体（収量１２１ｍｇ、収率２０％）を得た。
【００７７】
１Ｈ−ＮＭＲ（ＣＤＣｌ３，ｐｐｍ）：δ０．９８（ｔ，Ｊ＝７．３Ｈｚ，３Ｈ），１．３２１．４９（ｍ，２Ｈ），１．５９１．７３（ｍ，２Ｈ），２．５２（ｓ，６Ｈ），２．６８（ｔ，Ｊ＝７．７Ｈｚ，２Ｈ），７．２３（ｄ，Ｊ＝８．１Ｈｚ，２Ｈ），７．４０（ｄ，Ｊ＝８．１Ｈｚ，４Ｈ），７．５４（ｄ，Ｊ＝８．１Ｈｚ，２Ｈ），７．７４（ｄ，Ｊ＝８．５Ｈｚ，２Ｈ），８．６９（ｄ，Ｊ＝８．１Ｈｚ，４Ｈ），８．７８（ｄ，Ｊ＝８．５Ｈｚ，２Ｈ）．
１３Ｃ−ＮＭＲ（ＣＤＣｌ３，ｐｐｍ）：δ１３．９（ＣＨ３），２１．７（ＣＨ３×２），２２．３（ＣＨ２），３３．４（ＣＨ２），３５．６（ＣＨ２），８８．８（ｑ．），９２．３（ｑ．），１２０．１（ｑ．），１２７．５（ｑ．），１２８．５（ＣＨ×２），１２８．８（ＣＨ×２），１２９．０（ＣＨ×４），１２９．４（ＣＨ×４），１３１．７（ＣＨ×４），１３３．６（ｑ．×２），１３５．９（ｑ．），１４３．１（ｑ．×２），１４３．８（ｑ．），１７０．８（ｑ．），１７１．６（ｑ．×２）。
【００７８】
（参考例７）２−［４−（４−ブチルフェニルエチニル）フェニル］−４，６−ジ−ｍ−トリル−１，３，５−トリアジンの合成
４−ブロモベンゾイルクロリド４．３９ｇと３−メチルベンゾニトリル４．６７ｇをクロロメタン（２０ｍＬ）に溶解し、５塩化アンチモン５．９８ｇを０℃で滴下した。混合物を室温で１時間攪拌後、８時間還流した。室温まで冷却後、アルゴン雰囲気下でろ過した。得られた２−（４−ブロモフェニル）−４，６−ジ−ｍ−トリル−１，３，５−オキサジアジニル−１−イウム  ヘキサクロロアンチモナトの固体をジクロロメタンで洗浄し、減圧乾燥した。２８％アンモニア水溶液１２０ｍＬにこの２−（４−ブロモフェニル）−４，６−ジ−ｍ−トリル−１，３，５−オキサジアジニル−１−イウム  ヘキサクロロアンチモナトを０℃で徐々に加え、室温で１時間攪拌し、ろ過後、得られた白色固体を水、メタノールで洗浄した。白色固体を乾燥後、１５３℃に加熱したジメチルホルムアミドに加えて溶解し、ろ過した。さらにろ別した不溶成分を１５３℃に加熱したジメチルホルムアミドに加え、その後ろ過操作を３回行った。全てのろ液を集め、冷却し、再び生成した白色沈殿をろ過し、得られた固体を乾燥することにより、２−（４−ブロモフェニル）−４，６−ジ−ｍ−トリル−１，３，５−トリアジンの白色固体（収量５．５０ｇ、収率６６％）を得た。
【００７９】
次に２−（４−ブロモフェニル）−４，６−ジ−ｍ−トリル−１，３，５−トリアジン１．０ｇのテトラヒドロフラン１００ｍＬ溶液に、１−ブチル−４−エチニルベンゼン４７５ｍｇ、ヨウ化第一銅３８ｍｇ、テトラキス（トリフェニルホスフィン）パラジウム２３１ｍｇ、トリエチルアミン１０ｍＬを加え、６５℃で１２時間攪拌した。減圧下で、溶媒と低沸点成分を除去し、得られた固形生成物をジクロロメタンに溶解した。この溶液をシリカゲルカラムに通し、銅、パラジウムの無機成分を除去した。溶出液をエバポレーションにより溶媒を除去し、粗生成物を得た。これをヘキサン／ジクロロメタン＝４／１の溶離液を用いてシリカゲルカラムで精製することにより、２−［４−（４−ブチルフェニルエチニル）フェニル］−４，６−ジ−ｍ−トリル−１，３，５−トリアジンの白色固体（収量９８３ｍｇ、収率８３％）を得た。
【００８０】
１Ｈ−ＮＭＲ（ＣＤＣｌ３，ｐｐｍ）：δ０．８７（ｔ，Ｊ＝７．２Ｈｚ，３Ｈ），１．２１１．３８（ｍ，２Ｈ），１．４７１．６２（ｍ，２Ｈ），２．４７（ｓ，６Ｈ），２．５７（ｔ，Ｊ＝７．７Ｈｚ，２Ｈ），７．１２（ｄ，Ｊ＝８．１Ｈｚ，２Ｈ），７．３０７．４６（ｍ，４Ｈ），７．４３（ｄ，Ｊ＝８．１Ｈｚ，２Ｈ），７．６４（ｄ，Ｊ＝８．５Ｈｚ，２Ｈ），８．４６８．５３（ｍ，２Ｈ），８．５０（ｂｒｓ，２Ｈ），８．６７（ｄ，Ｊ＝８．５Ｈｚ，２Ｈ）．
１３Ｃ−ＮＭＲ（ＣＤＣｌ３，ｐｐｍ）：δ１３．９（ＣＨ３），２１．６（ＣＨ３×２），２２．３（ＣＨ２），３３．４（ＣＨ２），３５．６（ＣＨ２），８８．７（ｑ．），９２．４（ｑ．），１２０．１（ｑ．），１２６．２（ＣＨ２×２），１２７．６（ｑ．），１２８．６（ＣＨ×４），１２８．８（ＣＨ×２），１２９．４（ＣＨ×２），１３１．７（ＣＨ×２），１３１．８（ＣＨ×２），１３３．４（ＣＨ×２），１３５．８（ｑ．），１３６．２（ｑ．×２），１３８．４（ｑ．×２），１４３．９（ｑ．），１７１．０（ｑ．），１７１．８（ｑ．×２）。
【００８１】
（参考例８）２−｛４−［４−（トリイソプロピルシリル）フェニルエチニル］フェニル｝−４，６−ジ−ｍ−トリル−１，３，５−トリアジンの合成
参考例７で得られた２−（４−ブロモフェニル）−４，６−ジ−ｍ−トリル−１，３，５−トリアジン１．０ｇのテトラヒドロフラン１００ｍＬ溶液に、（４−エチニルフェニル）トリイソプロピルシラン３４８ｍｇ、ヨウ化第一銅３８ｍｇ、テトラキス（トリフェニルホスフィン）パラジウム２３１ｍｇ、トリエチルアミン１０ｍＬを加え、６５℃で１２時間攪拌した。減圧下で、溶媒と低沸点成分を除去し、得られた固形生成物をジクロロメタンに溶解した。この溶液をシリカゲルカラムに通し、銅、パラジウムの無機成分を除去した。溶出液からエバポレーションにより溶媒を除去し、粗生成物を得た。これをヘキサン／ジクロロメタン＝４／１の溶離液を用いてシリカゲルカラムで精製することにより、２−｛４−［４−（トリイソプロピルシリル）フェニルエチニル］フェニル｝−４，６−ジ−ｍ−トリル−１，３，５−トリアジンの白色固体（収量１．１４ｇ、収率８０％）を得た。
【００８２】
１Ｈ−ＮＭＲ（ＣＤＣｌ３，ｐｐｍ）：δ１．０２（ｄ，Ｊ＝７．４Ｈｚ，１８Ｈ），１．３４（ｓｅｐ，Ｊ＝７．４Ｈｚ，３Ｈ），２．４７（ｓ，６Ｈ），７．３０−７．５３（ｍ，８Ｈ），７．６６（ｄ，Ｊ＝８．５８Ｈｚ，２Ｈ），８．４４−８．５２（ｍ，２Ｈ），８．５０（ｓ，２Ｈ），８．７０（ｄ，Ｊ＝８．５８，２Ｈ）．
１３Ｃ−ＮＭＲ（ＣＤＣｌ３，ｐｐｍ）：δ１０．７（ＣＨ×３），１８．５（ＣＨ３×６），２１．６（ＣＨ３×２），８９．７（ｑ．），９２．３（ｑ．），１２２．９（ｑ．），１２６．２（ＣＨ×２），１２７．４（ｑ．），１２８．６（ＣＨ×２），１２８．８（ＣＨ×２），１２９．４（ＣＨ×２），１３０．５（ＣＨ×２），１３１．８（ＣＨ×２），１３３．４（ＣＨ×２），１３５．２（ＣＨ×２），１３５．９（ｑ．），１３６．１（ｑ．×２），１３６．３（ｑ．），１３８．３（ｑ．×２），１７０．９（ｑ．），１７１．８（ｑ．×２）。
（参考例９）２−［４−（４−ｔｅｒｔ−ブチルフェニルエチニル）フェニル］−４，６−ビス（４−ビフェニリル）−１，３，５−トリアジンの合成
４−ブロモベンゾイルクロリド１．８４ｇと４−シアノビフェニル３．００ｇをジクロロメタン（１００ｍＬ）に溶解し、５塩化アンチモン２．５０ｇを０℃で滴下した。混合物を室温で１時間攪拌後、８時間還流した。室温まで冷却後、アルゴン雰囲気下でろ過した。得られた２−（４−ブロモフェニル）−４，６−ビス（４−ビフェニリル）−１，３，５−オキサジアジニル−１−イウム  ヘキサクロロアンチモナトの固体をジクロロメタンで洗浄し、減圧乾燥した。２８％アンモニア水溶液１２０ｍＬにこの２−（４−ブロモフェニル）−４，６−ビス（４−ビフェニリル）−１，３，５−オキサジアジニル−１−イウム  ヘキサクロロアンチモナトを０℃で徐々に加え、室温で１時間攪拌し、ろ過後、得られた白色固体を水、メタノールで洗浄した。白色固体を乾燥後、１５３℃に加熱したジメチルホルムアミドに加えて溶解し、ろ過した。さらにろ別した不溶成分を１５３℃に加熱したジメチルホルムアミドに加え、その後ろ過操作を３回行った。全てのろ液を集め、冷却し、再び生成した白色沈殿をろ過し、得られた固体を乾燥することにより、２−（４−ブロモフェニル）−４，６−ビス（４−ビフェニリル）−１，３，５−トリアジンの白色固体（収量２．６５ｇ、収率５９％）を得た。
【００８３】
次に２−（４−ブロモフェニル）−４，６−ビス（４−ビフェニリル）−１，３，５−トリアジン１．０ｇのテトラヒドロフラン１００ｍＬ溶液に、１−ｔｅｒｔ−ブチル−４−エチニルベンゼン３４８ｍｇ、ヨウ化第一銅３８ｍｇ、テトラキス（トリフェニルホスフィン）パラジウム２３１ｍｇ、トリエチルアミン１０ｍＬを加え、６５℃で１２時間攪拌した。減圧下で、溶媒と低沸点成分を除去し、得られた固形生成物をジクロロメタンに溶解した。この溶液をシリカゲルカラムに通し、銅、パラジウムの無機成分を除去した。溶出液からエバポレーションにより溶媒を除去し、粗生成物を得た。これをヘキサン／ジクロロメタン＝４／１の溶離液を用いてシリカゲルカラムで精製することにより、２−［４−（４−ｔｅｒｔ−ブチルフェニルエチニル）フェニル］−４，６−ビス（４−ビフェニリル）−１，３，５−トリアジンの白色固体（収量８７２ｍｇ、収率７６％）を得た。
【００８４】
１Ｈ−ＮＭＲ（ＣＤＣｌ３，ｐｐｍ）：δ１．２８（ｓ，９Ｈ），７．３４（ｄ，Ｊ＝８．６Ｈｚ，２Ｈ），７．３６（ｄ，Ｊ＝７．１６Ｈｚ，２Ｈ），７．３９−７．４９（ｍ，６Ｈ），７．６０−７．６９（ｍ，６Ｈ），７．７５（ｄ，Ｊ＝８．５Ｈｚ，４Ｈ），８．７２（ｄ，Ｊ＝８．５Ｈｚ，２Ｈ），８．７８（ｄ，Ｊ＝８．５Ｈｚ，４Ｈ）．
１３Ｃ−ＮＭＲ（ＣＤＣｌ３，ｐｐｍ）：δ３１．２（ＣＨ３×３），３４．９（ｑ．），８８．７（ｑ．），９２．４（ｑ．），１１９．９（ｑ．），１２５．４（ＣＨ×２），１２７．３（ＣＨ×４），１２７．４（ＣＨ×４），１２７．７（ｑ．），１２８．０（ＣＨ×２），１２８．８（ＣＨ×２），１２８．９（ＣＨ×４），１２９．５（ＣＨ×４），１３１．５（ＣＨ×２），１３１．８（ＣＨ×２），１３５．１（ｑ．×２），１３５．７（ｑ．），１４０．４（ｑ．×２），１４５．２（ｑ．×２），１５２．０（ｑ．），１７１．０（ｑ．），１７１．４（ｑ．×２）。
【００８５】
（参考例１０）２−［４−（４−ブチルフェニルエチニル）フェニル］−４，６−ビス（４−ブチルフェニル）−１，３，５−トリアジンの合成
４−ブロモベンゾイルクロリド２．７４ｇと４−ブチルベンゾニトリル３．９８ｇをジクロロメタン（２００ｍＬ）に溶解し、５塩化アンチモン３．７４ｇを０℃で滴下した。混合物を室温で１時間攪拌後、８時間還流した。室温まで冷却後、アルゴン下でろ過した。得られた２−（４−ブロモフェニル）−４，６−ビス（４−ブチルフェニル）−１，３，５−オキサジアジニル−１−イウム  ヘキサクロロアンチモナトの固体をジクロロメタンで洗浄し、減圧乾燥した。２８％アンモニア水溶液１２０ｍＬにこの２−（４−ブロモフェニル）−４，６−ビス（４−ブチルフェニル）−１，３，５−オキサジアジニル−１−イウム  ヘキサクロロアンチモナトを０℃で徐々に加え、室温で１時間攪拌し、ろ過後、得られた白色固体を水、メタノールで順次洗浄した。白色固体を乾燥後、１５３℃に加熱したジメチルホルムアミドに加えて溶解し、ろ過した。さらにろ別した不溶成分を１５３℃に加熱したジメチルホルムアミドに加え、その後ろ過操作を３回行った。全てのろ液を集め、冷却し、再び生成した白色沈殿をろ過し、得られた固体を乾燥することにより、２−（４−ブロモフェニル）−４，６−ビス（４−ブチルフェニル）−１，３，５−トリアジンの白色固体（収量５．１０ｇ、収率８１％）を得た。
【００８６】
次に２−（４−ブロモフェニル）−４，６−ビス（４−ブチルフェニル）−１，３，５−トリアジン１．０ｇのテトラヒドロフラン溶液５０ｍＬに、１−ブチル−４−エチニルベンゼン３８０ｍｇ、ヨウ化第一銅３８ｍｇ、テトラキス（トリフェニルホスフィン）パラジウム２３１ｍｇ、トリエチルアミン１０ｍＬを加え、６５℃で１２時間攪拌した。減圧下で、溶媒と低沸点成分を除去し、得られた固形生成物をジクロロメタンに溶解した。この溶液をシリカゲルカラムに通し、銅、パラジウムの無機成分を除去した。溶出液からエバポレーションにより溶媒を除去し、粗生成物を得た。これをヘキサン／ジクロロメタン＝４／１の溶離液を用いてシリカゲルカラムで精製することにより、２−［４−（４−ブチルフェニルエチニル）フェニル］−４，６−ビス（４−ブチルフェニル）−１，３，５−トリアジンの白色固体（収量７４２ｍｇ、収率６４％）を得た。
【００８７】
１Ｈ−ＮＭＲ（ＣＤＣｌ３，ｐｐｍ）：δ０．９８（ｔ，Ｊ＝７．２Ｈｚ，３Ｈ），１．００（ｔ，Ｊ＝７．３Ｈｚ，６Ｈ），１．３１１．５３（ｍ，６Ｈ），１．５７１．７８（ｍ，６Ｈ），２．６８（ｔ，Ｊ＝７．６Ｈｚ，２Ｈ），２．７７（ｔ，Ｊ＝７．６Ｈｚ，４Ｈ），７．２３（ｄ，Ｊ＝８．１Ｈｚ，２Ｈ），７．４１（ｄ，Ｊ＝８．３Ｈｚ，４Ｈ），７．５３（ｄ，Ｊ＝８．１Ｈｚ，２Ｈ），７．７４（ｄ，Ｊ＝８．４Ｈｚ，２Ｈ），８．７０（ｄ，Ｊ＝８．３Ｈｚ，４Ｈ），８．７８（ｄ，Ｊ＝８．４Ｈｚ，２Ｈ）．
１３Ｃ−ＮＭＲ（ＣＤＣｌ３，ｐｐｍ）：δ１３．９（ＣＨ３×３），２２．３（ＣＨ２），２２．４（ＣＨ２×２），３３．４（ＣＨ２×３），３５．６（ＣＨ２），３５．８（ＣＨ２×２），８８．８（ｑ．），９２．３（ｑ．），１２０．１（ｑ．），１２７．５（ｑ．），１２８．５（ＣＨ×２），１２８．８（ＣＨ×６），１２９．０（ＣＨ×４），１３１．７（ＣＨ×４），１３３．８（ｑ．×２），１３５．９（ｑ．），１４３．８（ｑ．），１４８．０（ｑ．×２），１７０．８（ｑ．），１７１．６（ｑ．×２）。
【００８８】
（実施例１）２−［４−（４−ｔｅｒｔ−ブチルフェニルエチニル）フェニル］−４，６−ジ−ｐ−トリル−１，３，５−トリアジンからなる薄膜の電子移動度測定
［移動度測定素子の作製］
最初に移動度素子の作製法について説明する。基板には２ｍｍ幅のＩＴＯ（酸化インジウム−スズ）膜がストライプ状にパターンされたＩＴＯ透明電極付きガラス基板を用いた。この基板をイソプロピルアルコールで洗浄した後、オゾン紫外線洗浄にて表面処理を行った。洗浄後の基板に、真空蒸着法で評価化合物を蒸着させを行い、移動度測定素子を作製した。以下にその詳細を述べる。
【００８９】
真空蒸着槽内を４．８×１０−４Ｐａまで減圧した後、抵抗加熱方式により加熱した２−［４−（４−ｔｅｒｔ−ブチルフェニルエチニル）フェニル］−４，６−ジ−ｐ−トリル−１，３，５−トリアジンを０．３〜０．５ｎｍ／ｓの蒸着速度で前記基板上に真空蒸着した。触針式膜厚測定計（ＤＥＫＴＡＫ）で測定した成膜後の膜厚は３．８μｍであった。次にこの基板上にＩＴＯストライプと直行するように、メタルマスクを配して、２ｍｍ幅のＡｌ膜を１００ｎｍの膜厚で真空蒸着した。これによって、移動度測定用の２ｍｍ角の動作エリアが得られた。この基板を酸素・水分濃度１ｐｐｍ以下の窒素雰囲気グローブボックス内で封止した。封止は、エポキシ型紫外線硬化樹脂（ナガセケムテックス社製）を用いた。
【００９０】
［移動度の測定］
移動度測定はタイムオブフライト移動度測定法で行った。移動度測定装置は、オプテル社製のものを用い、測定は室温で行った。窒素レーザをＩＴＯ透明電極側から照射した時に発生した電荷のＡｌ電極への移動速度から得られた移動度は１．０×１０−４ｃｍ２／Ｖ・ｓであり、汎用の正孔輸送材の正孔移動度（１０−４〜１０−３ｃｍ２／Ｖ・ｓ）に匹敵する値であった。
【００９１】
（比較例１）ヒドロキシキノリンアルミニウム錯体（Ａｌｑ）からなる薄膜の電子移動度測定
ヒドロキシキノリンアルミニウム錯体（Ａｌｑ）を実施例１と同様の方法により成形した薄膜の電子移動度を、実施例１と同様の方法で測定したところ、その電子移動度の値は１．０×１０−５ｃｍ２／Ｖ・ｓであり、２−［４−（４−ｔｅｒｔ−ブチルフェニルエチニル）フェニル］−４，６−ジ−ｐ−トリル−１，３，５−トリアジンの電子移動度の１／１０であった。